(57)【要約】【課題】湿式法によって薄膜を容易に形成することができ、発光輝度が高い有機エレクトロルミネッセンス素子が得られる燐光発光剤およびその製造方法並びに発光性組成物を提供すること。【解決手段】本発明の燐光発光剤は、下記一般式（１）で表される構造単位を分子中に含有する高分子物質よりなる。【化１】2004027088.tif 000015［式中、Ｍは２〜４価の金属原子、Ｒ１　およびＲ２　は水素原子、ハロゲン原子、アルキル基、シクロアルキル基、アリール基または複素環基で、互いに同一でも異なてもよい。Ｘ１　はフェニレン基またはカルボニルオキシ基、Ｘ２　はアルキレン基、Ｌは有機配位子、ｐは１〜３の整数、ｑは０または１である。］【選択図】　　なし【特許請求の範囲】
【請求項１】
下記一般式（１）で表される構造単位を分子中に含有する高分子化合物よりなることを特徴とする燐光発光剤。
【化１】
2004027088.tif 000013
［一般式（１）において、Ｍは、２〜４価の金属原子、Ｒ１　およびＲ２　は、水素原子、ハロゲン原子、またはアルキル基、シクロアルキル基、アリール基および複素環基から選ばれる１価の有機基を示し、Ｒ１　およびＲ２　は同一のものであっても異なるものであってもよい。Ｘ１　は、フェニレン基またはカルボニルオキシ基を示し、Ｘ２　は、アルキレン基を示す。Ｌは有機配位子を示す。ｐは１〜３の整数であり、ｑは０または１である。］
【請求項２】
高分子化合物の分子中に正孔輸送性モノマーに由来する構造単位を含有すること特徴とする請求項１に記載の燐光発光剤。
【請求項３】
高分子化合物の分子中に電子輸送性モノマーに由来する構造単位を含有すること特徴とする請求項２に記載の燐光発光剤。
【請求項４】
正孔輸送性モノマーがビニル基を有するカルバゾール化合物であることを特徴とする請求項２または請求項３に記載の燐光発光剤。
【請求項５】
正孔輸送性モノマーがビニル基を有するカルバゾール化合物であり、電子輸送性モノマーがビニル基を有するオキサジアゾール化合物であることを特徴とする請求項３に記載の燐光発光剤。
【請求項６】
下記一般式（２）で表される構造単位を分子中に含有する重合体と、有機金属錯体とを反応させることにより、請求項１に記載の一般式（１）で表される構造単位を分子中に含有する高分子化合物を合成する工程を有することを特徴とする燐光発光剤の製造方法。
【化２】
2004027088.tif 000014
［一般式（２）において、Ｒ１　およびＲ２　は、水素原子、ハロゲン原子、またはアルキル基、シクロアルキル基、アリール基および複素環基から選ばれる１価の有機基を示し、Ｒ１　およびＲ２　は同一のものであっても異なるものであってもよい。Ｘ１　は、フェニレン基またはカルボニルオキシ基を示し、Ｘ２　は、アルキレン基を示し、ｑは０または１である。］
【請求項７】
請求項１乃至請求項５のいずれかに記載の燐光発光剤が有機溶剤に溶解されてなることを特徴とする発光性組成物。
【発明の詳細な説明】
【０００１】
【発明の属する技術分野】
本発明は、有機エレクトロルミネッセンス素子用材料として好適に用いることができる燐光発光剤およびその製造方法並びに発光性組成物に関するものである。
【０００２】
【従来の技術】
有機エレクトロルミネッセンス素子は、薄型化が可能であること、直流電源あるいは交流電源によって駆動することが可能であること、自己発光素子であるため視野角が広くて視認性が高いこと、応答速度が速いことなどの優れた特性を有することから、次世代の表示素子として期待されており、その研究が活発に行われている。
このような有機エレクトロルミネッセンス素子としては、陽極と陰極との間に有機材料よりなる発光層が形成された単層構造のもの、陽極と発光層との間に正孔輸送層を有する構造のもの、陰極と発光層との間に電子輸送層を有するものなどの多層構造のものが知られており、これらの有機エレクトロルミネッセンス素子は、いずれも、陰極から注入された電子と陽極から注入された正孔とが、発光層において再結合することによって発光するものである。
【０００３】
かかる有機エレクトロルミネッセンス素子において、発光層や正孔輸送層などの有機材料層を形成する方法としては、有機材料を真空蒸着によって形成する乾式法、有機材料が溶解されてなる溶液を塗布して乾燥することによって形成する湿式法が知られている。これらのうち、乾式法においては、工程が煩雑で大量生産に対応することが困難であり、また、面積の大きい層を形成するには限界がある。これに対して、湿式法においては、工程が比較的に簡単で大量生産に対応することが可能であり、例えばインクジェット法を利用することにより、面積の大きい有機材料層を高精度で容易に形成することができ、これらの点で、湿式法は乾式法に比較して有利である。
【０００４】
一方、有機エレクトロルミネッセンス素子を構成する有機材料層においては、高い発光輝度が得られるものであることが要求され、従来、種々の材料よりなるものが知られており、最近においては、燐光発光性の有機イリジウム化合物または有機オスミウム化合物を発光分子として含有する有機材料層が提案されている（ＷＯ　００／７０６５５公報）。この有機材料層は、低分子の有機イリジウム化合物または有機オスミウム化合物のみよりなるもの、或いはこれらの化合物と、４，４’−Ｎ，Ｎ’−ジカルバゾールビフェニルや４，４’−ビス〔Ｎ−（１−ナフチル）−Ｎ−フェニル−アミノ〕ビフェニル等の正孔輸送材料とからなるものである。
また、ＭＲＳ　２０００　Ｆａｌｌ　Ｍｅｅｔｉｎｇ（Ｎｏｖｅｍｂｅｒ　２７　−　Ｄｅｃｅｍｂｅｒ　１　，　２０００　Ｂｏｓｔｏｎ，Ｍａｓｓａｃｈｕｓｅｔｔｓ，　ＵＳＡ）においては、低分子イリジウム化合物とポリビニルカルバゾールとオキサジアゾールとからなる発光材料が提案されている。
しかしながら、これらの材料においては、いずれもインクジェット法などの湿式法によって発光層を形成した場合に、発光輝度において十分な性能を満足する発光層を得ることは困難であった。
【０００５】
【発明が解決しようとする課題】
本発明は、以上のような事情に基づいてなされたものであって、その第１の目的は、印刷法、インクジェット法などの湿式法によって薄膜を容易に形成することができ、しかも、発光輝度が高い有機エレクトロルミネッセンス素子が得られる燐光発光剤を提供することにある。
本発明の第２の目的は、上記の燐光発光剤を有利に製造する方法を提供することにある。
本発明の第３の目的は、薄膜を容易に形成することができ、しかも、発光輝度が高い有機エレクトロルミネッセンス素子が得られる発光性組成物を提供することにある。
【０００６】
【課題を解決するための手段】
本発明の燐光発光剤は、下記一般式（１）で表される構造単位を分子中に含有する高分子化合物よりなることを特徴とする。
【０００７】
【化３】
2004027088.tif 000002
【０００８】
［一般式（１）において、Ｍは、２〜４価の金属原子、Ｒ１　およびＲ２　は、水素原子、ハロゲン原子、またはアルキル基、シクロアルキル基、アリール基および複素環基から選ばれる１価の有機基を示し、Ｒ１　およびＲ２　は同一のものであっても異なるものであってもよい。Ｘ１　は、フェニレン基またはカルボニルオキシ基を示し、Ｘ２　は、アルキレン基を示す。Ｌは有機配位子を示す。ｐは１〜３の整数であり、ｑは０または１である。］
【０００９】
本発明の燐光発光剤においては、高分子化合物の分子中に正孔輸送性モノマーに由来する構造単位を含有することが好ましく、さらに、高分子化合物の分子中に電子輸送性モノマーに由来する構造単位を含有することが好ましい。
このような燐光発光剤においては、正孔輸送性モノマーがビニル基を有するカルバゾール化合物であることが好ましく、また、正孔輸送性モノマーがビニル基を有するカルバゾール化合物であり、電子輸送性モノマーがビニル基を有するオキサジアゾール化合物であることが好ましい。
【００１０】
本発明の燐光発光剤の製造方法は、下記一般式（２）で表される構造単位を分子中に含有する重合体と、有機金属錯体とを反応させることにより、上記一般式（１）で表される構造単位を分子中に含有する高分子化合物を合成する工程を有することを特徴とする。
【００１１】
【化４】
2004027088.tif 000003
【００１２】
［一般式（２）において、Ｒ１　およびＲ２　は、水素原子、ハロゲン原子、またはアルキル基、シクロアルキル基、アリール基および複素環基から選ばれる１価の有機基を示し、Ｒ１　およびＲ２　は同一のものであっても異なるものであってもよい。Ｘ１　は、フェニレン基またはカルボニルオキシ基を示し、Ｘ２　は、アルキレン基を示し、ｑは０または１である。］
【００１３】
本発明の発光性組成物は、上記の燐光発光剤が有機溶剤に溶解されてなることを特徴とする。
【００１４】
【発明の実施の形態】
以下、本発明の実施の形態について詳細に説明する。
〈燐光発光剤〉
本発明の燐光発光剤は、上記一般式（１）で表される構造単位を分子中に含有する高分子化合物（以下、「特定の高分子化合物」という。）よりなるものである。この特定の高分子化合物は、上記一般式（１）で表される構造単位のみよりなるものであっても、その他の構造単位を有するものであってもよく、その他の構造単位を有する場合には、上記一般式（１）で表される構造単位が、分子中の末端にあるものであっても、主鎖中にあるものであっても、末端および主鎖中の両方にあるものであってもよい。
【００１５】
上記一般式（１）において、Ｍは原子価が２〜４価の金属原子である。この金属原子は、周期表第７族〜第１０族の遷移金属原子であることが好ましく、その具体例としては、Ｐｄ、Ｐｔ、Ｒｈ、Ｉｒ、Ｒｕ、Ｏｓ、Ｒｅが挙げられる。これらの中では、仕事関数が大きい点で、Ｉｒ、Ｏｓ、Ｐｔが好ましい。
Ｒ１　およびＲ２　は、水素原子、ハロゲン原子、またはアルキル基、アリール基および複素環基から選ばれる１価の有機基であり、Ｒ１　およびＲ２　は、同一のものであっても異なるものであってもよい。
ハロゲン原子の具体例としては、塩素原子、フッ素原子などが挙げられる。
アルキル基およびシクロアルキル基は、炭素数が１〜１２のものであることが好ましい。アルキル基の具体例としては、メチル基、エチル基、プロピル基、ｔ−ブチル基、ヘキシル基、オクチル基、ドデシル基などが挙げられ、これらは側鎖を有するものであってもよい。
アリール基および複素環基は、炭素数が４〜１４のものであることが好ましい。アリール基の具体例としては、フェニル基、ナフチル基、アントラセニル基、ビフェニル基などが挙げられる。複素環基の具体例としては、チエニル基、ピロリル基、フリル基、ピリジル基、ピリミジニル基、トリアジニル基、オキサゾリル基、オキサジアゾリル基、テトラヒドロフリル基、テトラヒドロチオフリル基などを挙げることができる。
Ｘ１　は、フェニレン基またはオキシカルボニル基であり、Ｘ２　は、アルキレン基であり、アルキレン基としては、炭素数が１〜８のものが好ましい。
【００１６】
Ｌは有機配位子であり、この有機配位子は、一般式（１）におけるＭである金属原子に対して配位性を有する有機化合物よって形成されてなるものである。有機配位子の数ｐは、１〜３の整数であり、用いられる金属原子の原子価および当該金属原子による中性錯体の安定配位数などを考慮して選択される。具体的には、有機配位子の数ｐは、金属原子における最外郭電子数が１６もしくは１８となるよう選択される。
【００１７】
有機配位子を形成する有機化合物の具体例としては、トリアルキルアミン、トリアリールアミン、ピリジン、キノリン、オキサゾール、トリアルキルフォスフィン、トリアリールフォスフィン等の中性の単座有機配位子となる有機化合物、メトキシド、ｔ―ブトキシド、フェノキシド等のアルコキシド類、アセテート、トリフルオロアセテート等のカルボキシレート類などの単座有機配位子となる有機化合物、アセチルアセトン、ヘキサフルオロアセチルアセトン、５，５―ジメチル−２，４―ヘキサジオン等のβ―ジケトン類、エチレンジアミン、ジピリジル等のジアミン類、９−ヒドロキシキノリン、ピコリン酸、サリチル酸などの多座有機配位子となる有機化合物、および、下記一般式（３）で表されるフェニルピリジン化合物などが挙げられる。これらの化合物は、１種単独でもしくは２種以上組み合わせて用いることができる。
【００１８】
【化５】
2004027088.tif 000004
【００１９】
〔一般式（３）において、Ｒ３　〜Ｒ１０は、それぞれ独立して水素原子、ハロゲン原子または１価の有機基を示し、Ｒ３　〜Ｒ１０のうち、隣接する２つの基が互いに結合して環構造が形成されていてもよい。〕
【００２０】
上記の有機化合物の中では、β−ジケトン類および上記一般式（３）で表されるフェニルピリジン化合物は、キレートを容易に形成し得る点で好ましく、更に、上記一般式（３）で表されるフェニルピリジン化合物は、ピリジン環に対して２−置換のフェニル基におけるオルト位の水素の脱水素が生じやすいものであり、２−置換のフェニル基における脱水素された炭素原子が金属原子に対してシグマ結合すると共に、ピリジン環における窒素原子が金属原子に配位するオルトメタレーション型のキレート剤として作用するものであるため、化学的に安定な燐光発光剤が得られると共に、燐光発光剤の燐光波長および強度を制御することができる点で、特に好ましい。
【００２１】
一般式（３）で表されるフェニルピリジン化合物の具体例としては、２−フェニルピリジン、２−ビフェニルピリジン、２−（２，６―ジメチルフェニル）フェニルピリジン、２−フェニル−４―（Ｎ，Ｎ―ジメチルアミノ）ピリジン、２−フェニル−４―ピロリジノピリジン、２−フェニル−４―（Ｎ，Ｎ―ジフェニルアミノ）ピリジン、フェニル−４―メチルピリジン、２−フェニル−４，６―ジメチルピリジン、２−（２―フルオロフェニル）ピリジン、２−（２，４―ジフルオロフェニル）ピリジン、２−（２，３，４―トリフルオロフェニル）ピリジン、２−（２，３，４，５―テトラフルオロフェニル）ピリジン、２−フェニル−４―メチルピリジン、２−（２―フルオロフェニル）―４−メチルピリジン、２−（２，４―ジフルオロフェニル）―４−メチルピリジン、２−（２，３，４―トリフルオロフェニル）―４―メチルピリジン、２−（２−ナフチル）ピリジン、２−フェニルキノリン、２−ベンゾイルピリジン、７，８―ベンゾキノリン、９−アントラニルピリジン、２−（２−フルオレニル）ピリジン、２−（２−（９，１０―ジメチル）フルオレニル）ピリジン、２−（２−（９，１０―ジヘキシル）フルオレニル）ピリジン、２−（２−（９，１０―ジオクチル）フルオレニル）ピリジンなどを挙げることができる。
【００２２】
本発明の燐光発光剤を構成する特定の高分子化合物は、上記一般式（１）で表される構造単位と、その他の構造単位とからなるものである場合には、その他の構造単位として、正孔輸送性モノマーに由来する構造単位を有するもの、或いは正孔輸送性モノマーに由来する構造単位および電子輸送性モノマーに由来する構造単位の両方を有するものが好ましい。
【００２３】
正孔輸送性モノマーとしては、カルバゾール誘導体を用いることが好ましい。かかるカルバゾール誘導体としては、カルバゾリル基、アルキルカルバゾリル基、アリールカルバゾリル基などの置換または非置換のカルバゾリル基を有する、アルケニル化合物、（メタ）アクリル化合物、スチリル化合物などのα、β−不飽和化合物を用いることができ、その具体例としては、Ｎ−ビニルカルバゾール、Ｎ−（ｐ−ビニルフェニル）カルバゾール、３，６−ジメチル−９−ビニルカルバゾール、３，６−ジエチル−９−ビニルカルバゾール、３−メチル−９−ビニルカルバゾール、３−エチル−９−ビニルカルバゾールなどが挙げられる。
【００２４】
電子輸送性モノマーとしては、オキサジアゾール誘導体を用いることが好ましい。かかるオキサジアゾール誘導体としては、オキサジアゾリル基、アルキルオキサジアゾリル基、アリールオキサジアゾリル基などの置換または非置換のオキサジアゾリル基を有する、アルケニル化合物、（メタ）アクリル化合物、スチリル化合物などのα、β−不飽和化合物を用いることができ、その具体例としては、２−（ｐ−ビニルフェニル）−５−β−ナフチル−１，３，４−オキサジアゾール、２−（ｐ−ビニルフェニル）−５−ビフェニル−１，３，４−オキサジアゾール、２−フェニル−５−（ｐ−ビニルフェニル）−１，３，４−オキサジアゾール、２−β−ナフチル−５−（４−ビニルフェニル）−１，３，４−オキサジアゾール、２−α−ナフチル−５−（４−ビニルフェニル）−１，３，４−オキサジアゾール、２−フェニル−５−（４−ビニルフェニル）−オキサジアゾール、２−フェニル−５−（４−ビニル−ｐ−ビフェニル）−１，３，４−オキサジアゾール、２−（ｐ−ビフェニル）−５−（４−ビニルフェニル）−オキサジアゾール、２−（ｐ−ビフェニル）−５−（４−プロペニルフェニル）−１，３，４−オキサジアゾール、２−ｔ−ブトキシフェニル−５−（４−（４−ビニルフェニル）−ｐ−ビフェニリル）−１，３，４−オキサジアゾールまたはこれらのオキサジアゾール誘導体にアクリロイル基またはメタクリロイル基を置換したものなどが挙げられる。
【００２５】
本発明の燐光発光剤を構成する特定の高分子化合物における一般式（１）で表される構造単位の割合は、全構造単位の０．１モル％以上であることが好ましく、より好ましくは１モル％以上である。この割合が過小である場合には、発光輝度および発光効率が共に小さいものとなることがある。
【００２６】
本発明の燐光発光剤を構成する特定の高分子化合物は、ゲルパーミエーションクロマトグラフィー（以下、「ＧＰＣ」と略記する。）により測定したポリスチレン換算重量平均分子量が５００〜１，０００，０００であることが好ましく、より好ましくは５０００〜５００，０００である。この重量平均分子量が５００未満である場合および１，０００，０００を超える場合には、後述する発光性組成物の塗布性が低下するため、好ましくない。
【００２７】
本発明の燐光発光剤を構成する特定の高分子化合物は、上記一般式（２）で表される構造単位を有する重合体（以下、「特定の前駆体高分子化合物」という。）と、有機金属錯体とを反応させることによって得られる。
特定の前駆体高分子化合物は、下記一般式（４）で表される化合物を含む単量体成分、具体的には下記一般式（４）で表される化合物のみよりなる単量体成分、下記一般式（４）で表される化合物および前述のカルバゾール誘導体よりなる単量体成分、或いは下記一般式（４）で表される化合物、前述のカルバゾール誘導体および前述のオキサジアゾール誘導体よりなる単量体成分を、重合処理することによって得られる。
【００２８】
【化６】
2004027088.tif 000005
【００２９】
［一般式（４）において、Ｒ１　およびＲ２　は、水素原子、ハロゲン原子、またはアルキル基、シクロアルキル基、アリール基および複素環基から選ばれる１価の有機基を示し、Ｒ１　およびＲ２　は同一のものであっても異なるものであってもよい。Ｘ１　は、フェニレン基またはカルボニルオキシ基を示し、Ｘ２　は、アルキレン基を示し、ｑは０または１である。］
【００３０】
一般式（４）で表される化合物の好ましい具体例としては、下記式（４−１）で表される３−（ｐ−ビニルフェニルメチレン）−ペンタン−２，４―ジオン、３−（ビニルカルボニルオキシ）−ペンタン−２，４―ジオン、下記式（４−２）〜式（４−４）で表される化合物などを挙げることができる。
【００３１】
【化７】
2004027088.tif 000006
【００３２】
上記単量体成分を重合処理する方法としては、公知の重合法、例えばラジカル重合法、カチオン重合法、アニオン重合法、またはこれらのリンビング重合法を利用することができる。
【００３３】
ラジカル重合法により重合処理する場合において、ラジカル重合触媒としては、アゾビスイソブチロニトリル、アゾビス−１−アセトキシ−１−フェニエルエタンなどの触媒、過酸化物と、４−メチルスルホニルオキシ−２，２’，６，６’−テトラメチル−１−ピペリジン−Ｎ−オキシド、２，２’，５，５’−テトラメチルピロリデインオキシド、４−オキソ−２，２’，６，６’−テトラメチル−１−ピペリジン−Ｎ−オキシドなどのＮ−オキシラジカルとの組合せよりなる触媒、スルフィド系の触媒を用いることができ、その使用割合は、全モノマー１モルに対して０．０００１〜０．５モルである。
また、重合溶媒としては、ジメチルホルムアミド、ジメチルアセトアミド、Ｎ−メチルピロリドンなどのアミド系溶媒、ベンゼン、トルエン、キシレン、ヘキサン、シクロヘキサン等の炭化水素系溶媒、γ−ブチロラクトン、乳酸エチル等のエステル類、シクロヘキシルベンゾフェノン、シクロヘキサノン等のケトン系溶媒などを用いることができる。
また、反応温度は、例えば６０〜２００℃である。
【００３４】
カチオン重合法により重合処理する場合において、カチオン重合触媒としては、ＨＩ−ＺｎＩ２　、Ｉ２　、Ｉ２　−ＨＩなどを用いることができ、その他には、メタルハライド・エーテル錯体などのルイス酸と塩基とを組合わせてなる触媒を用いることもできる。その使用割合は、全モノマー１モルに対して０．０００１〜０．５モルである。
また、重合溶媒としては、メチレンクロライド、クロロベンゼン等に代表されるハロゲン化炭化水素類、ジブチルエーテル、ジフェニルエーテル、ジオキサン、テトラヒドロフラン等のエーテル系溶媒、アセトニトリル、ニトロベンゼン等の高極性溶媒などを用いることができる。
また、反応温度は、例えば−１５０〜５０℃である。
【００３５】
アニオン重合法により重合処理する場合において、アニオン重合触媒としては、ナフタレンカリウム、アルキルリチウム等のアルカリ金属化合物、バリウムとアルミウニムとのアート型錯体などのアルカリ土類金属化合物を用いることができ、その使用割合は、全モノマー１モルに対して０．０００１〜０．５モルである。
また、重合溶媒としては、トルエン、ベンゼン等の芳香族炭化水素、ヘキサン、ヘプタン等の脂肪族炭化水素、テトラヒドロフラン等のエーテル化合物などを用いることができる。
また、反応温度は、例えば０〜１００℃である。
【００３６】
特定の前駆体高分子化合物は、上記一般式（２）で表される構造単位とその他の構造単位とを有するものである場合には、ランダム共重合体であっても、ブロック共重合体であってもよく、ブロック共重合体である場合には、予め上記一般式（２）で表される構造単位よりなる重合体およびその他の構造単位よりなる重合体を調製し、これらの重合体を結合させることによって製造することもできる。
【００３７】
特定の高分子化合物を得るための有機金属錯体としては、下記一般式（５）で表される化合物を用いることが好ましい。
【００３８】
【化８】
一般式（５）　Ｍｘ　Ｌｙ　Ｑｚ　
【００３９】
［一般式（５）において、Ｍは、２〜４価の金属原子、Ｌは有機配位子、Ｑは、水素原子、ハロゲン原子、アルキル基、アルコキシ基またはカルボキシル化合物によって形成された配位子を示す。ｘは１〜４の整数である。ｙは０〜８の整数、ｚは０〜８の整数である。但し、ｙ＋ｚ＝２〜１６である。］
【００４０】
一般式（５）において、２〜４価の金属原子を示すＭおよび有機配位子を示すＬは、上記一般式（１）におけるＭおよびＬに対応するものである。また、カルボニル化合物の具体例としては、アセチルアセトンなどを挙げることができる。一般式（５）におけるＭとして好ましいものは、Ｉｒ、Ｏｓ、Ｐｔであり、Ｌとして好ましいものは、上記一般式（３）で表されるフェニルピリジン化合物であり、Ｑとして好ましいものは、塩素原子などのハロゲン原子である。
一般式（５）で表される化合物の具体例としては、クロロビス（２−フェニルピリジン）イリジウムまたはその二量体、クロロビス（２−｛ｐ−（２，６−キシリル）フェニル｝ピリジン）イリジウムまたはその二量体、クロロビス（２−（２，４―ジフルオロ）フェニル−４−メチルピリジン）イリジウムまたはその二量体、クロロビス（２−フェニルキノリン）イリジウムまたはその二量体、クロロビス（２−フェニルピリジン）オスミウムまたはその二量体、クロロビス（２−｛ｐ−（２，６−キシリル）フェニル｝ピリジン）オスミウムまたはその二量体、クロロビス（２−（２，４―ジフルオロ）フェニル−４−メチルピリジン）オスミウムまたはその二量体、クロロビス（２−フェニルキノリン）オスミウムまたはその二量体、クロロビス（２−フェニルピリジン）プラチナムまたはその二量体、クロロビス（２−｛ｐ−（２，６−キシリル）フェニル｝ピリジン）プラチナムまたはその二量体、クロロビス（２−（２，４―ジフルオロ）フェニル−４−メチルピリジン）プラチナムまたはその二量体、クロロビス（２−フェニルキノリン）プラチナムまたはその二量体などを挙げることができる。
【００４１】
一般式（５）で表される有機金属錯体のうち、例えばＭがＩｒ、Ｌが上記一般式（３）で表されるフェニルピリジン化合物よりなる有機配位子、Ｑが塩素原子で、ｘが２、ｙが４、ｚが２である有機金属錯体は、三塩化イリジウムと、上記一般式（３）で表されるフェニルピリジン化合物とを、適宜の反応溶媒中において反応させることによって得られる。
反応溶媒としては、グリセリン、エチレングリコール誘導体およびプロピレングリコール誘導体などの極性溶媒、またはこれらの極性溶媒と水との混合物を用いることができ、エチレングリコールの具体例としては、エチレングリコールモノメチルエーテル、エチレングリコールモノエチルエーテル、エチレングリコールモノブトキシエーテルなどが挙げられる。
反応溶媒の使用割合は、通常、三塩化イリジウムおよび一般式（３）で表されるフェニルピリジン化合物の合計１００重量部に対して１００〜１００００重量部である。
また、三塩化イリジウムと一般式（３）で表されるフェニルピリジン化合物との使用割合は、モル比で１：２〜１：１０であることが好ましい。
また、反応温度は例えば３０〜２００℃、反応時間は２〜４８時間である。
【００４２】
特定の前駆体高分子化合物と有機金属錯体との反応は、不活性ガス雰囲気下において、適宜の有機溶媒中で行うことが好ましい。
不活性ガスとしては、アルゴンガス、窒素ガスなどを用いることができる。
また、有機溶媒としては、大気圧下における沸点が５０〜３００℃の有機化合物を用いることが好ましく、その具体例としては、テトラヒドロフラン、ジオキサン、ジメチルホルムアミド、トルエン、エチレングリコールモノエチルエーテルなどを挙げることができる。
また、反応条件としては、反応温度が例えば０〜３００℃、反応時間が例えば１〜４８時間である。
【００４３】
特定の前駆体高分子化合物と有機金属錯体との使用割合は、特定の前駆体高分子化合物１００重量部に対して有機金属錯体が０．１〜１００重量部であることが好ましい。有機金属錯体の割合が過小である場合には、特定の前駆体高分子化合物と有機金属錯体との反応の効率が低くなることがある。一方、有機金属錯体の割合が過大である場合には、反応系における各成分の均一性が低下することがある。
また、有機溶媒の使用割合は、固形分濃度１〜５０重量％となる割合であることが好ましい。この割合が１重量％未満である場合には、特定の前駆体高分子化合物と有機金属錯体との反応の効率が低くなることがある。一方、この割合が５０重量％を超える場合には、固形分が析出しやすいため好ましくない。
【００４４】
このようにして得られる燐光発光剤は、燐光のピーク波長が例えば４４０〜７００ｎｍの範囲にあるため、有機エレクトロルミネッセンス素子における発光層の材料として好適なものである。
そして、上記の燐光発光剤によれば、それ自体が高分子化合物により形成されているため、印刷法、インクジェット法などの湿式法によって薄膜を容易に形成することができ、しかも、後述する実施例から明らかなように、発光輝度が高い有機エレクトロルミネッセンス素子を得ることができる。
【００４５】
〈発光性組成物〉
本発明の発光性組成物は、上記の燐光発光剤が有機溶剤に溶解されてなるものである。
有機溶剤としては、用いられる燐光発光剤を溶解し得るものであれば種々のものを用いることができ、その具体例としては、ブタノール、オクタノール、エチレングリコール、プロピレングリコール、エチレングリコールモノメチルエーテル、プロピレングリコールモノメチルエーテル、エチレングリコールモノエチルエーテル、プロピレングリコールモノエチルエーテル、エチレングリコールモノブチルエーテル、プロピレングリコールモノブチルエーテルなどのアルコール類、トルエン、キシレン、メシチレンなどの芳香族炭化水素類、酢酸エチル、酢酸ブチル、エトキシプロピレングリコールアセテート、γ―ブチロラクトンなどのエステル類、Ｎ―メチルピロリドン、ホルムアミド、ジメチルホルムアミド、ジメチルアセトアミドなどのアミド類、エチレングリコールジメチルエーテル、ジエチレングリコールジメチルエーテル、テトラヒドロフラン、１，４―ジオキサンなどのエーテル類、シクロヘキサノン、メチルアミルケトン、メチルイソブチルケトンなどのケトン類を挙げることができる。
これらの中では、芳香族炭化水素類、アミド類、エーテル類、ケトン類を用いることが好ましく、特に好ましいものを挙げると、乳酸エチル、プロピレングリコールモノメチルエーテル、プロピレングリコールモノメチルアセテート、シクロヘキサノン、シクロヘキシルベンゼン、メシチレンなどである。
有機溶剤の使用割合は、燐光発光剤などの種類によって適宜選択されるが、通常、固形分濃度が０．０５〜１０重量％となる割合である。
【００４６】
本発明の発光性組成物には、上記の燐光発光剤の他に、例えば正孔輸送能を有する高分子化合物が含有されていてもよい。かかる正孔輸送能を有する高分子化合物としては、前述のカルバゾール誘導体と前述のオキサジアゾール誘導体との共重合体を用いることができる。
【００４７】
本発明の発光性組成物においては、発光層を形成すべき基体の表面に塗布し、得られた塗膜に対して有機溶剤の除去処理を行うことにより、有機エレクトロルミネッセンス素子における発光層を形成することができる。
発光性組成物を塗布する方法としては、スピンコート法、ディッピング法、ロールコート法、インクジェット法、印刷法などを利用することができる。
【００４８】
図１は、本発明の発光性組成物によって形成された発光層を有する有機エレクトロルミネッセン素子（以下、「有機ＥＬ素子」ともいう。）の一例における構成を示す説明用断面図である。
この有機ＥＬ素子においては、透明基板１上に陽極層２が設けられ、この陽極層２上には、正孔輸送層３が設けられ、この正孔輸送層３上には、発光層５が設けられ、この発光層５上には、電子注入層６が設けられ、この電子注入層６上には、陰極層７が設けられている。そして、陽極層２および陰極層７は、直流電源８に電気的に接続されている。
【００４９】
上記の有機ＥＬ素子において、透明基板１としては、ガラス基板、透明性樹脂基板または石英ガラス基板等を用いることができる。
【００５０】
陽極層２は、ホール注入電極層とも称され、この陽極層２を構成する材料としては、好ましくは、仕事関数の大きい例えば４ｅＶ以上のものが用いられる。ここで、仕事関数とは、固体から真空中に電子を取り出すのに要する最小限の仕事の大きさをいう。陽極層２としては、例えば、ＩＴＯ（Ｉｎｄｉｕｍ　Ｔｉｎ　Ｏｘｉｄｅ）膜、酸化スズ（ＳｎＯ２　）膜、酸化銅（ＣｕＯ）膜、酸化亜鉛（ＺｎＯ）膜等を用いることができる。
陽極層２を形成する方法としては、真空蒸着法またはスパッタ法などを利用することができる。また、ガラス基板などの透明基板の表面に例えばＩＴＯ膜が形成されてなる市販の材料を用いることもできる。
【００５１】
正孔輸送層３は、正孔注入層とも称され、正孔を効率よく発光層５に供給するために設けられたものであって、陽極層２から正孔（ホール）を受け取って、発光層５に輸送する機能を有するものである。
この正孔輸送層３を構成する材料としては、芳香族系ポリマーを用いることが好ましく、特にＰＥＤＯＴ〔商品名「バイトロン」（バイエル社製）で市販されているポリジオキシチオフェンとポリスチレンスルホン酸との錯体（Ｐｏｌｙ（３，４）−ｅｔｈｙｌｅｎｅｄｉｏｘｙｔｈｉｏｐｈｅｎｅ−ｐｏｌｙｓｔｙｒｅｎｅｓｕｌｆｏｎａｔｅ　）〕が好ましい。その他の材料としては、１，１−ビス（４−ジ−ｐ−アミノフェニル）シクロヘキサン、トリフェニルアミン誘導体、カルバゾール誘導体等を用いることもできる。
このような正孔輸送層３は、真空蒸着法などの乾式法、正孔輸送材料を適宜の溶剤に溶解した後、この溶液を、スピンコート法、ディップ法、インクジェット法、印刷法等により塗布して乾燥させる湿式法により形成することができる。
また、正孔輸送層３の厚みは、例えば１０〜２００ｎｍである。
【００５２】
発光層５は、電子とホールとを結合させ、その結合エネルギーを光として放射する機能を有するものである。この発光層５は、本発明の発光性組成物によって形成されている。
具体的には、本発明の発光組成物を、スピンコート法、ディップ法、インクジェット法、印刷法等により塗布して乾燥させることにより、発光層５を形成することができる。
この発光層５の厚みは、例えば１〜２００ｎｍである。
【００５３】
電子注入層６は、陰極層７から電子を受け取って発光層５まで輸送する機能を有するものである。この電子注入層６を構成する材料としては、バソフェナントロリン系材料（ＢＰＣｓ）を用いることが好ましく、その他の材料としては、フッ化リチウム、フッ化マグネシウム、酸化ストロンチウム、アントラキノジメタン誘導体、ジフェニルキノン誘導体、オキサジアゾール誘導体、ペリレンテトラカルボン酸誘導体等も用いることができる。
このような電子注入層６は、真空蒸着法などの乾式法、電子注入材料を適宜の溶剤に溶解した後、この溶液を、スピンコート法、ディップ法、インクジェット法、印刷法等により塗布して乾燥させる湿式法により形成することができる。
また、電子注入層６の厚みは、例えば０．１〜１００ｎｍである。
【００５４】
陰極層７は、電子注入電極層とも称され、この陰極層７を構成する材料としては、仕事関数の小さい例えば４ｅＶ以下のものが用いられる。陰極層７の具体例としては、アルミニウム、カルシウム、マグネシウム、インジウム等よりなる金属膜、またはこれらの金属の合金膜等を用いることができる。
このような陰極層７は、真空蒸着法、スパッタ法などにより形成することができる。
【００５５】
上記の構成の有機ＥＬ素子において、直流電源８により、陽極層２と陰極層７との間に直流電圧が印加されると、発光層５が発光し、この光は陽極層２および透明基板１を介して放射される。
このような構成の有機ＥＬ素子によれば、発光層５が本発明の発光性組成物によって形成されているため、高い発光輝度が得られ、しかも、当該発光層５を湿式法により容易に形成することができる。
また、発光層５を形成する本発明の燐光発光剤は、発光機能を有する構造が分子オーダーで発光剤中に分布しており、会合などによる自己消失もないため、高い発光効率が得られると共に、優れた耐久性が得られる。
【００５６】
本発明の発光性組成物を使用した有機ＥＬ素子は、上記の構成に限定されず、種々の変更を加えることが可能である。
例えば　図２に示すように、正孔輸送層３と発光層５との間には、銅フタロシアニン層４を設けることができる。
この銅フタロシアニン層４は、正孔輸送層３と発光層５との間に設けることによって、正孔輸送層３と発光層５との間のエネルギー障壁を縮小するものであって、これにより、発光層５への正孔注入がさらにスムーズに行なわれるようになり、また、正孔輸送層３と発光層５とのエネルギーマッチングが容易となる。そして、このような銅フタロシアニン層４を設けることにより、使用寿命が長く、発光効率が高く、優れた耐久性を有する有機ＥＬ素子が得られる。
この銅フタロシアニン層４は、真空蒸着法、スパッタ法などの乾式法、銅フタロシアニンを含む溶液を、スピンコート法、ディップ法、インクジェット法、印刷法等により塗布して乾燥させる湿式法により形成することができる。
また、銅フタロシアニン層４の厚みは、例えば０．５〜５０ｎｍである。
【００５７】
【実施例】
以下、本発明の具体的な実施例について説明するが、本発明はこれらに限定されるものではない。
【００５８】
（１）特定の前躯体高分子化合物の調製：
〈調製例１−１〉
窒素置換したフラスコ内に、Ｎ−ビニルカルバゾール１．９３ｇ（１０．０ミリモル）、下記式（ｉ）で表される３−（ｐ−ビニルフェニルメチレン）−ペンタン−２，４―ジオン０．２７ｇ（１．０ミリモル）、およびアゾビスイソブチロニトリル０．０８２ｇ、無水ジメチルフォルムアミド１０ミリリットルを入れ、この系を６５℃で３０時間加熱攪拌した。得られた反応液を冷却し、次いで、大量のメタノール中に注ぐことにより、得られた生成物を沈殿させた。その後、生成物を洗浄して乾燥することにより、白色粉末を得た。
この生成物は、Ｎ−ビニルカルバゾールに由来する構造単位９１モル％および３−（ｐ−ビニルフェニルメチレン）−ペンタン−２，４―ジオンに由来する構造単位９モル％よりなる共重合体であり、ゲルパーミエーションクロマトグラフィー（ＧＰＣ）よって測定したポリスチレン換算重量平均分子量は、３７，０００であった。これを「前駆体高分子化合物（１）」とする。
【００５９】
【化９】
2004027088.tif 000007
【００６０】
〈調製例１−２〉
調製例１−１において、単量体として２−（ｐ−ビニルフェニル）−５−β−ナフチル−１，３，４−オキサジアゾール０．５９６ｇ（２ミリモル）を追加して添加したこと以外は同様にして、白色からやや淡黄色の粉末を得た。
得られた生成物は、Ｎ−ビニルカルバゾールに由来する構造単位７７モル％、３−（ｐ−ビニルフェニルメチレン）−ペンタン−２，４―ジオンに由来する構造単位７モル％および２−（ｐ−ビニルフェニル）−５−β−ナフチル−１，３，４−オキサジアゾールに由来する構造単位１６モル％よりなる共重合体であり、ゲルパーミエーションクロマトグラフィー（ＧＰＣ）よって測定したポリスチレン換算重量平均分子量は、３２，０００であった。これを「前駆体高分子化合物（２）」とする。
【００６１】
〈調製例１−３〉
調製例１−１において、単量体として２―（ｐ−ビニルフェニル）−５−ビフェニル−１，３，４−オキサジアゾール０．４６６ｇ（１．４４ミリモル）を追加して添加したこと以外は同様にして、白色から淡黄色の粉末を得た。
得られた生成物は、Ｎ−ビニルカルバゾールに由来する構造単位８０モル％、３−（ｐ−ビニルフェニルメチレン）−ペンタン−２，４―ジオンに由来する構造単位８モル％および２―（ｐ−ビニルフェニル）−５−ビフェニル−１，３，４−オキサジアゾールに由来する構造単位１２モル％よりなる共重合体であり、ゲルパーミエーションクロマトグラフィー（ＧＰＣ）よって測定したポリスチレン換算重量平均分子量は、２８，０００であった。これを「前駆体高分子化合物（３）」とする。
【００６２】
〈調製例１−４〉
調製例１−１において、単量体として２−フェニル−５−（ｐ−ビニルフェニル）−１，３，４−オキサジアゾール０，７６０ｇ（２ミリモル）を追加して添加したこと以外は同様にして、白色の粉末を得た。
得られた生成物は、Ｎ−ビニルカルバゾールに由来する構造単位７８モル％、３−（ｐ−ビニルフェニルメチレン）−ペンタン−２，４―ジオンに由来する構造単位７モル％および２−フェニル−５−（ｐ−ビニルフェニル）−１，３，４−オキサジアゾールに由来する構造単位１５モル％よりなる共重合体であり、ゲルパーミエーションクロマトグラフィー（ＧＰＣ）よって測定したポリスチレン換算重量平均分子量は、４１，０００であった。これを「前駆体高分子化合物（４）」とする。
【００６３】
〈調製例１−５〉
調製例１−４において、Ｎ−ビニルカルバゾールの代わりにＮ−（ｐ−ビニルフェニル）カルバゾール２．８ｇ（１０．４ミリモル）を用いたこと以外は同様にして、薄いベージュ色の粉末を得た。
得られた生成物は、Ｎ−（ｐ−ビニルフェニル）カルバゾールに由来する構造単位７８モル％、３−（ｐ−ビニルフェニルメチレン）−ペンタン−２，４―ジオンに由来する構造単位７モル％および２−フェニル−５−（ｐ−ビニルフェニル）−１，３，４−オキサジアゾールに由来する構造単位１５モル％よりなる共重合体であり、ゲルパーミエーションクロマトグラフィー（ＧＰＣ）よって測定したポリスチレン換算重量平均分子量は、１３，０００であった。これを「前駆体高分子化合物（５）」とする。
【００６４】
（２）有機金属錯体の調製：
〈調製例２−１〉
塩化イリジウム（ＩＩＩ　）水和物２ｇ、フェニルピリジン５．０ｇ、エトキシエタノール１２０ｇおよび純水４０ｇを混合し、窒素気流下、１１５℃で１０時間加熱攪拌した。得られた反応液を冷却し、析出物を濾別した後、真空乾燥することにより、黄色結晶３．８ｇを得た。この生成物は、クロロビス（２−フェニルピリジン）イリジウム（ＩＩＩ　）の二量体であった。これを「有機金属錯体（１）」とする。
【００６５】
〈調製例２−２〉
塩化イリジウム（ＩＩＩ　）水和物２ｇ、２−｛ｐ−（２，６−キシリル）フェニル｝ピリジン３．５ｇ、エトキシエタノール１２０ｇおよび純水４０ｇを混合し、窒素気流下、１１５℃で２４時間加熱攪拌した。得られた反応液を冷却し、析出物を濾別した後、真空乾燥することにより、黄色結晶３．８ｇを得た。この生成物は、クロロビス（２−｛ｐ−（２，６−キシリル）フェニル｝ピリジン）イリジウム（ＩＩＩ　）の二量体であった。これを「有機金属錯体（２）」とする。
【００６６】
〈調製例２−３〉
塩化イリジウム（ＩＩＩ　）水和物２ｇ、２−（２，４―ジフルオロ）フェニル−４−メチルピリジン３．０ｇ、エトキシエタノール１２０ｇおよび純水４０ｇを混合し、窒素気流下、１１５℃で２４時間加熱攪拌した。得られた反応液を冷却し、析出物を濾別した後、真空乾燥することにより、黄色結晶４．８ｇを得た。この生成物は、クロロビス（２−（２，４―ジフルオロ）フェニル−４−メチルピリジン）イリジウム（ＩＩＩ　）の二量体であった。これを「有機金属錯体（３）」とする。
【００６７】
〈調製例２−４〉
塩化イリジウム（ＩＩＩ　）水和物２ｇ、２−フェニルキノリン３．０ｇ、エトキシエタノール１２０ｇおよび純水４０ｇを混合し、窒素気流下、１１５℃で１８時間加熱攪拌した。得られた反応液を冷却し、析出物を濾別した後、真空乾燥することにより、あずき色結晶３．８ｇを得た。この生成物は、クロロビス（２−フェニルキノリン）イリジウム（ＩＩＩ　）の二量体であった。これを「有機金属錯体（４）」とする。
【００６８】
〈実施例１〉
前駆体高分子化合物（１）２．０ｇ、有機金属錯体（１）０．１５ｇ、炭酸ナトリウム０．１ｇおよび含水テトラヒドロフラン５０ミリリットルからなる溶液を、窒素気流下、室温で１時間攪拌した後、８０℃で１６時間攪拌した。次いで、反応溶液を冷却し、メタノールを用いて再沈精製することにより、下記式（ａ−１）で表される構造単位および下記式（ａ−２）で表される構造単位（Ｎ−ビニルカルバゾールに由来する構造単位）よりなる特定の高分子化合物を得た。得られた特定の高分子化合物をクロロホルムに溶解したところ、この溶液は緑色の燐光スペクトルを示した。この特定の高分子化合物を「燐光発光剤（１）」とする。
この燐光発光剤（１）５重量部をシクロヘキサノン９５重量部に添加して溶解させることにより、発光性組成物を調製した。これを「発光性組成物（１）」とする。
【００６９】
【化１０】
2004027088.tif 000008
【００７０】
表面にＩＴＯ膜が形成された５ｃｍ角のガラス基板を用意し、このガラス基板に形成されたＩＴＯ膜の表面上に、ＰＥＤＯＴ（商品名：バイトロン　Ｐ８０００、バイエル株式会社）の２．７５重量％水分散液を塗布し、当該ガラス基板を１５０℃で３０分間の条件で加熱処理することにより、厚みが６５ｎｍの正孔輸送層を形成した。
次いで、正孔輸送層の表面に、上記の発光性組成物（１）をスピンコーターによって塗布し、１５０℃、１０分間の条件で加熱処理することにより、厚みが５５ｎｍの発光層を形成した。
次いで、発光層の表面に、バソフェナントロリンおよびＣｓをモル比が１：３となるよう真空蒸着することにより、厚みが２５ｎｍの電子注入層を形成した。
そして、この電子注入層の表面に、厚みが１００ｎｍのアルミニウム膜を積層し、その後、ガラス材料によって封止することにより、有機ＥＬ素子を製造した。
得られた有機ＥＬ素子に対し、ＩＴＯ膜を陽極層とし、アルミニウム膜を陰極層として１０Ｖの直流電圧を印加することにより、当該有機ＥＬ素子を発光させ、その発光色および発光輝度を調べた。その結果、発光色は緑色で、発光輝度は２５０００ｃｄ／ｍ２　であった。
【００７１】
〈実施例２〉
前駆体高分子化合物（２）２．０ｇ、有機金属錯体（２）０．２ｇ、炭酸ナトリウム０．１ｇおよび含水テトラヒドロフラン５０ミリリットルからなる溶液を、窒素気流下、室温で１時間攪拌した後、５０℃で１８時間攪拌した。次いで、反応溶液を冷却し、メタノールを用いて再沈精製することにより、下記式（ｂ−１）で表される構造単位、下記式（ｂ−２）で表される構造単位（Ｎ−ビニルカルバゾールに由来する構造単位）および下記式（ｂ−３）で表される構造単位（２−（ｐ−ビニルフェニル）−５−β−ナフチル−１，３，４−オキサジアゾールに由来する構造単位）よりなる特定の高分子化合物を得た。得られた特定の高分子化合物をクロロホルムに溶解したところ、この溶液は緑色の燐光スペクトルを示した。この特定の高分子化合物を「燐光発光剤（２）」とする。
この燐光発光剤（２）５重量部をシクロヘキサノン９５重量部に添加して溶解させることにより、発光性組成物を調製した。これを「発光性組成物（２）」とする。
【００７２】
【化１１】
2004027088.tif 000009
【００７３】
発光性組成物（１）の代わりに発光性組成物（２）を用いたこと以外は、実施例１と同様にして有機ＥＬ素子を製造し、その発光色および発光輝度を調べた。その結果、発光色は緑色、発光輝度は３５０００ｃｄ／ｍ２　であった。
【００７４】
〈実施例３〉
前駆体高分子化合物（３）２．０ｇ、有機金属錯体（３）０．１８ｇ、炭酸ナトリウム０．１ｇおよび含水テトラヒドロフラン５０ミリリットルからなる溶液を、窒素気流下、５０℃で４８時間反応させたた。次いで、反応溶液を冷却し、メタノールを用いて再沈精製することにより、下記式（ｃ−１）で表される構造単位、下記式（ｃ−２）で表される構造単位（Ｎ−ビニルカルバゾールに由来する構造単位）および下記式（ｃ−３）で表される構造単位（２―（ｐ−ビニルフェニル）−５−ビフェニル−１，３，４−オキサジアゾールに由来する構造単位）よりなる特定の高分子化合物を得た。得られた特定の高分子化合物をクロロホルムに溶解したところ、この溶液は青緑色の燐光スペクトルを示した。この特定の高分子化合物を「燐光発光剤（３）」とする。
この燐光発光剤（３）５重量部をシクロヘキサノン９５重量部に添加して溶解させることにより、発光性組成物を調製した。これを「発光性組成物（３）」とする。
【００７５】
【化１２】
2004027088.tif 000010
【００７６】
発光性組成物（１）の代わりに発光性組成物（３）を用いたこと以外は、実施例１と同様にして有機ＥＬ素子を製造し、その発光色および発光輝度を調べた。その結果、発光色は青色、発光輝度は２０００ｃｄ／ｍ２　であった。
【００７７】
〈実施例４〉
前駆体高分子化合物（４）２．０ｇ、有機金属錯体（４）０．１８ｇ、炭酸ナトリウム０．１ｇおよび含水テトラヒドロフラン５０ミリリットルからなる溶液を、窒素気流下、８０℃で６時間攪拌した。次いで、反応溶液を冷却し、メタノールを用いて再沈精製することにより、下記式（ｄ−１）で表される構造単位、下記式（ｄ−２）で表される構造単位（Ｎ−ビニルカルバゾールに由来する構造単位）および下記式（ｄ−３）で表される構造単位（２−フェニル−５−（ｐ−ビニルフェニル）−１，３，４−オキサジアゾールに由来する構造単位）よりなる特定の高分子化合物を得た。得られた特定の高分子化合物をクロロホルムに溶解したところ、この溶液は赤色の燐光スペクトルを示した。この特定の高分子化合物を「燐光発光剤（４）」とする。
この燐光発光剤（４）５重量部をシクロヘキサノン９５重量部に添加して溶解させることにより、発光性組成物を調製した。これを「発光性組成物（４）」とする。
【００７８】
【化１３】
2004027088.tif 000011
【００７９】
発光性組成物（１）の代わりに発光性組成物（４）を用いたこと以外は、実施例１と同様にして有機ＥＬ素子を製造し、その発光色および発光輝度を調べた。その結果、発光色は赤色、発光輝度は１３０００ｃｄ／ｍ２　であった。
【００８０】
〈実施例５〉
実施例２において、前駆体高分子物質（２）の代わりに前駆体高分子物質（５）を用いたこと以外は同様にして、下記式（ｅ−１）で表される構造単位、下記式（ｅ−２）で表される構造単位（Ｎ−（ｐ−ビニルフェニル）カルバゾールに由来する構造単位）および下記式（ｅ−３）で表される構造単位（２−フェニル−５−（ｐ−ビニルフェニル）−１，３，４−オキサジアゾールに由来する構造単位）よりなる特定の高分子化合物を得た。得られた特定の高分子化合物をクロロホルムに溶解したところ、この溶液は緑色の燐光スペクトルを示した。この特定の高分子化合物を「燐光発光剤（５）」とする。
この燐光発光剤（５）５重量部をシクロヘキサノン９５重量部に添加して溶解させることにより、発光性組成物を調製した。これを「発光性組成物（５）」とする。
【００８１】
【化１４】
2004027088.tif 000012
【００８２】
発光性組成物（１）の代わりに発光性組成物（５）を用いたこと以外は、実施例１と同様にして有機ＥＬ素子を製造し、その発光色および発光輝度を調べた。その結果、発光色は緑色、発光輝度は１２０００ｃｄ／ｍ２　であった。
【００８３】
〈比較例１〉
前駆体高分子化合物（１）２ｇおよび有機金属錯体（１）０．１５ｇをシクロヘキサノン４０ｇに溶解させることにより、比較用発光性組成物を調製した。
発光性組成物（１）の代わりに比較用発光性組成物を用いたこと以外は、実施例１と同様にして有機ＥＬ素子を製造し、その発光色および発光輝度を調べた。その結果、発光色は青色、発光輝度は５０ｃｄ／ｍ２　であった。
【００８４】
【発明の効果】
本発明の燐光発光剤によれば、印刷法、インクジェット法などの湿式法によって薄膜を容易に形成することができ、しかも、発光輝度が高い有機エレクトロルミネッセンス素子が得られる。
本発明の燐光発光剤の製造方法によれば、上記の燐光発光剤を有利に製造することができる。
本発明の発光性組成物によれば、薄膜を容易に形成することができ、しかも、発光輝度が高い有機エレクトロルミネッセンス素子が得られる。
【図面の簡単な説明】
【図１】本発明の発光性組成物によって形成され発光層を有する有機エレクトロルミネッセンス素子の一例における構成を示す説明用断面図である。
【図２】本発明の発光性組成物によって形成され発光層を有する有機エレクトロルミネッセンス素子の他の例における構成を示す説明用断面図である。
【符号の説明】
１　透明基板
２　陽極層
３　正孔輸送層
４　銅フタロシアニン層
５　発光層
６　電子注入層
７　陰極層
８　直流電源
【図１】
2004027088.tif 000016
【図２】
2004027088.tif 000017